(57)【特許請求の範囲】
【請求項１】
（ａ）一般式： 
CH2=C(−X)−C(=O)−Y−Z−Rf            (１)
［式中、Ｘは、水素原子、炭素数１〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル基、置換または非置換のベンジル基、置換または非置換のフェニル基であり；
Ｙは、−Ｏ−または−ＮＨ−であり；
Ｚは、炭素数１〜１０の脂肪族基、炭素数６〜１０の芳香族基または環状脂肪族基、
-CH2CH2N(R1)SO2−基（但し、R1は炭素数１〜４のアルキル基である。）または
-CH2CH(OZ1) CH2−基（但し、Z1は水素原子またはアセチル基である。）または
-(CH2)m−SO2−(CH2)n−基  または  -(CH2)m−S−(CH2)n−基（但し、mは１〜１０、nは０〜１０、である）、
Ｒｆは、炭素数１〜６の直鎖状または分岐状のフルオロアルキル基である。]
で表される、フルオロアルキル基を有する含フッ素モノマー、
（ｂ）親水性モノマー、および
（ｃ）アニオン供与基を有するモノマー、
から誘導された繰り返し単位を必須成分として含有する含フッ素共重合体であって、質量平均分子量が１００，０００以上である含フッ素共重合体を含んでなる紙用耐水耐油剤。
【請求項２】
モノマー（ａ）におけるフルオロアルキル基（Ｒｆ基）がパーフルオロアルキル基である、請求項１に記載された紙用耐水耐油剤。
【請求項３】
モノマー（ａ）におけるフルオロアルキル基（Ｒｆ基）が炭素数４〜６のパーフルオロアルキル基である、請求項１に記載された紙用耐水耐油剤。
【請求項４】
モノマー（ｂ）が一般式：
CH2=CX1C(=O)−O−(RO)n−X2                        （２ａ）
および
CH2=CX1C(=O)−O−(RO)n−C(=O)CX1=CH2              （２ｂ）
［式中、
Ｘ1は、水素原子またはメチル基、
Ｘ2は、水素原子または炭素数１〜２２の不飽和または飽和の炭化水素基
Ｒは、炭素数２〜６のアルキレン基、
ｎは、１〜９０の整数
である。］
で表わされる少なくとも１つのオキシアルキレン（メタ）アクリレートである、請求項１に記載された紙用耐水耐油剤。
【請求項５】
前記オキシアルキレン（メタ）アクリレートが、少なくとも１つのω−ヒドロキシ−ポリオキシアルキレン（メタ）アクリレート（ｂ１）および／または２−ヒドロキシエチル(メタ)アクリレート（ｂ２）である、請求項４に記載された紙用耐水耐油剤。
【請求項６】
モノマー（ｃ）がアニオン供与基および炭素―炭素二重結合を有する化合物である、請求項１に記載された紙用耐水耐油剤。
【請求項７】
アニオン供与基がカルボキシル基またはスルホン酸基である請求項１に記載された紙用耐水耐油剤。
【請求項８】
モノマー（ｃ）が、（メタ）アクリル酸、クロトン酸、マレイン酸、フマル酸、イタコン酸、シトラコン酸、ビニルスルホン酸、（メタ）アリルスルホン酸、スチレンスルホン酸、ビニルベンゼンスルホン酸、アクリルアミドターシャリーブチルスルホン酸、またはそれらの塩、からなる群から選択されたものである、請求項１に記載された紙用耐水耐油剤。
【請求項９】
含フッ素共重合体中のモノマー（ａ）の量が、４０〜９０重量％であり、モノマー（ｂ）の量が、２〜５０重量％であり、モノマー（ｃ）の量が０．１〜３０重量％である、 請求項１に記載された紙用耐水耐油剤。
【請求項１０】
含フッ素共重合体の質量平均分子量が、１００，０００〜３，０００，０００である、請求項１に記載された紙用耐水耐油剤。
【請求項１１】
含フッ素共重合体の質量平均分子量が、１２０，０００〜２，０００，０００である、請求項１に記載された紙用耐水耐油剤。
【請求項１２】
モノマー（ａ）が、一般式（１）においてＲｆが４〜６個の炭素原子を含むパーフルオロアルキル基を表す少なくとも１種の含フッ素モノマーであり、
モノマー（ｂ）が、ω−ヒドロキシ−ポリオキシアルキレン（メタ）アクリレート（ｂ１）および／または２−ヒドロキシエチル(メタ)アクリレート（ｂ２）であり、
モノマー（ｃ）が（メタ）アクリル酸、クロトン酸、マレイン酸、フマル酸、イタコン酸およびシトラコン酸からなる群から選択されたものである、
請求項１に記載された紙用耐水耐油剤。
【請求項１３】
モノマー（ａ）が、F(CF2)4CH2CH2OCOCH=CH2 またはF(CF2)6CH2CH2OCOCH=CH2またはこれらの混合物であり、
モノマー（ｂ）が、ω−ヒドロキシ−ポリオキシエチレン(メタ)アクリレート（ｂ１）および／または２−ヒドロキシエチル(メタ)アクリレート（ｂ２）であり、
モノマー（ｃ）が（メタ）アクリル酸である、請求項１に記載された紙用耐水耐油剤。
【請求項１４】
モノマー（ａ）、（ｂ）、（ｃ）間の重量比（ａ）：（ｂ）：（ｃ）が６０〜８５：５〜３５：１〜１５であり、得られる含フッ素重合体の質量平均分子量が１２０，０００〜２，０００，０００である、請求項１３に記載された紙用耐水耐油剤。
【請求項１５】
モノマー（ａ）が、F(CF2)4CH2CH2OCOCH=CH2 またはF(CF2)6CH2CH2OCOCH=CH2またはこれらの混合物であり、
モノマー（ｂ）が、ω−ヒドロキシ−ポリオキシエチレン（メタ）アクリレート（ｂ１）と２−ヒドロキシエチル（メタ）アクリレート（ｂ２）とからなり、
モノマー（ｃ）がメタアクリル酸である、請求項１に記載された紙用耐水耐油剤。
【請求項１６】
モノマー（ａ）、（ｂ１）、（ｂ２）、（ｃ）間の重量比（ａ）：（ｂ１）：（ｂ２）：（ｃ）が６０〜８５：１〜１５：５〜２０：１〜１５であり、得られる含フッ素重合体の質量平均分子量が１２０，０００〜２，０００，０００である、請求項１５に記載された紙用耐水耐油剤。
【請求項１７】
請求項１〜１６のいずれか１つに記載された紙用耐水耐油剤を紙の表面に適用する工程を含む、紙を耐水耐油処理する方法。
【請求項１８】
紙用耐水耐油剤を、紙の重量に対するフッ素原子の割合が０．００５〜０．６重量％になるような量で使用する、請求項１７に記載された方法。
【請求項１９】
請求項１〜１６のいずれか１つに記載された紙用耐水耐油剤を、紙の内部を含む紙全体に適用する工程を含む、紙を耐水耐油処理する方法。
【請求項２０】
紙用耐水耐油剤を紙の内部を含む紙全体に適用する工程が、パルプの抄紙段階で紙用耐水耐油剤を適用する工程である、請求項１９に記載された方法。
【請求項２１】
紙用耐水耐油剤を、パルプ重量に対するフッ素原子の割合が０．０１〜１．０重量％になるような量で使用する、請求項２０に記載された方法。
【請求項２２】
請求項１〜１６のいずれか１つに記載された紙用耐水耐油剤で処理された加工紙。
【請求項２３】
請求項１７に記載された方法で得られる加工紙。
【請求項２４】
請求項１９に記載された方法で得られる加工紙。
【発明の詳細な説明】
【技術分野】
【０００１】
本発明は、新規な紙用耐水耐油剤、該耐水耐油剤による紙加工方法、および該方法で得られた加工紙に関する。
【背景技術】
【０００２】
従来、紙用耐水耐油剤、すなわち紙用の耐水耐油加工剤としては、炭素数６〜１２程度の長鎖ポリフルオロアルキル基（以下、Ｒｆ基と記す。）を含む共重合体組成物が用いられてきた。
【０００３】
一方、長鎖のＲｆ基からは、環境への影響があるとされるPerfluoro-octanoic acid(以下、「ＰＦＯＡ」と略す）の生成がＵＳ ＥＰＡ(米国環境保護庁)から指摘された。そのため、短鎖のＲｆ基を有する含フッ素共重合体を用いる紙用耐水耐油剤の開発が模索されてきた。しかしながら、Ｒｆ基の炭素数が小さいほど、耐水性や耐油性は低下する傾向があり、短鎖のＲｆ基を含む共重合体の耐水耐油特性は満足できるものではなく、紙に十分な耐水耐油性を付与するためには種々の工夫を要する。
【０００４】
例えば、杉本らは、炭素数１〜６のＲｆ基を有する含フッ素（メタ）アクリレートモノマー、ポリアルキレングリコール（メタ）アクリレートモノマー、およびイタコン酸からなる重合単位を必須成分とする含フッ素共重合体を含む紙用耐水耐油剤（ＷＯ２００９／０５７７１６号）を提案している。
この紙用耐水耐油剤の耐水耐油特性はかなり改良されたものの、従来の長鎖Ｒｆ基を含む共重合組成物の特性に比べれば、更なる性能向上が求められる。
【先行技術文献】
【特許文献】
【０００５】
【特許文献１】ＷＯ２００９／０５７７１６号
【発明の概要】
【０００６】
本発明者らは、短鎖のＲｆ基を有する特定の重合単位を含む含フッ素共重合体で、かつ、高分子量を有する共重合体を必須成分とする紙用処理剤が、驚くべきことに、優れた耐水耐油性を示すことを発見し、本発明に到達した。
すなわち本発明の主題は、
（ａ）一般式： 
CH2=C(−X)−C(=O)−Y−Z−Rf            (１)
［式中、Ｘは、水素原子、炭素数１〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル基、置換または非置換のベンジル基、置換または非置換のフェニル基であり；
Ｙは、−Ｏ−または−ＮＨ−であり；
Ｚは、炭素数１〜１０の脂肪族基、炭素数６〜１０の芳香族基または環状脂肪族基、
-CH2CH2N(R1)SO2−基（但し、R1は炭素数１〜４のアルキル基である。）または
-CH2CH(OZ1) CH2−基（但し、Z1は水素原子またはアセチル基である。）または
-(CH2)m−SO2−(CH2)n−基  または  -(CH2)m−S−(CH2)n−基（但し、mは１〜１０、nは０〜１０、である）、
Ｒｆは、炭素数１〜６の直鎖状または分岐状のフルオロアルキル基である。]
で表される、フルオロアルキル基を有する含フッ素モノマー、
（ｂ）親水性モノマー、および
（ｃ）アニオン供与基を有するモノマー、
から誘導された繰り返し単位を必須成分として含有する含フッ素共重合体であって、質量平均分子量が１００，０００以上である含フッ素共重合体を含んでなる紙用耐水耐油剤に関するものである。質量平均分子量は、ゲルパーミエーションクロマトグラフィーによりポリメチルメタクリレート換算で求めた値である。
また、本発明の主題は、上記紙用耐水耐油剤を用いて紙を処理する方法、および該処理によって得られる耐水耐油性加工紙に関するものである。
【発明の効果】
【０００７】
本発明は、紙に優れた耐水耐油性を付与する含フッ素共重合体からなる紙用耐水耐油剤を提供すると共に、該耐水耐油剤を用いる紙の処理方法、および、該耐水耐油剤を用いる耐水耐油性加工紙を提供する。
【発明を実施するための形態】
【０００８】
本発明において、含フッ素共重合体の組成は紙用耐水耐油剤としての耐水耐油特性に大きな影響を及ぼす。本発明で用いる含フッ素共重合体について説明する。
含フッ素モノマー（ａ）は、アクリレートまたはメタアクリレートのα位がハロゲン原子などで置換されていることがある。したがって、式（１）において、Ｘが、炭素数２〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル基、置換または非置換のベンジル基、置換または非置換のフェニル基であってよい。
【０００９】
上記式（１）において、Ｒｆ基が、パーフルオロアルキル基であることが好ましい。Ｒｆ基の炭素数は、１〜６、特に４〜６、特別には６であってよい。Ｒｆ基の例は、−ＣＦ3、−ＣＦ2ＣＦ3、−ＣＦ2ＣＦ2ＣＦ3、−ＣＦ(ＣＦ3) 2、−ＣＦ2ＣＦ2ＣＦ2ＣＦ3、−ＣＦ2ＣＦ(ＣＦ3) 2、−Ｃ(ＣＦ3) 3、−(ＣＦ2)4ＣＦ3、−(ＣＦ2) 2ＣＦ(ＣＦ3) 2、−ＣＦ2Ｃ(ＣＦ3) 3、−ＣＦ(ＣＦ3)ＣＦ2ＣＦ2ＣＦ3、−(ＣＦ2)5ＣＦ3、−(ＣＦ2)3ＣＦ(ＣＦ3) 2等である。特に、−(ＣＦ2)5ＣＦ3が好ましい。
【００１０】
含フッ素モノマー（a）の具体例としては、例えば以下のものを例示できるが、これらに限定されるものではない。
CH2=C(−H)−C(=O)−O−(CH2)2−Rf
CH2=C(−H)−C(=O)−O−C6H4−Rf
CH2=C(−Cl)−C(=O)−O−(CH2)2−Rf
CH2=C(−H)−C(=O)−O−(CH2)2N(−CH3) SO2−Rf
CH2=C(−H)−C(=O)−O−(CH2)2N(−C2H5) SO2−Rf
CH2=C(−H)−C(=O)−O−CH2CH(−OH) CH2−Rf
CH2=C(−H)−C(=O)−O−CH2CH(−OCOCH3) CH2−Rf
CH2=C(−H)−C(=O)−O−(CH2)2−S−Rf
CH2=C(−H)−C(=O)−O−(CH2)2−S−(CH2)2−Rf
CH2=C(−H)−C(=O)−O−(CH2)3−SO2−Rf
CH2=C(−H)−C(=O)−O−(CH2)2−SO2−(CH2)2−Rf
CH2=C(−H)−C(=O)−NH−(CH2)2−Rf
CH2=C(−CH3)−C(=O)−O−(CH2)2−S−Rf
CH2=C(−CH3)−C(=O)−O−(CH2)2−S−(CH2)2−Rf
CH2=C(−CH3)−C(=O)−O−(CH2)3−SO2−Rf
CH2=C(−CH3)−C(=O)−O−(CH2)2−SO2−(CH2)2−Rf
CH2=C(−CH3)−C(=O)−NH−(CH2)2−Rf
CH2=C(−F)−C(=O)−O−(CH2)2−S−Rf
CH2=C(−F)−C(=O)−O−(CH2)2−S−(CH2)2−Rf
CH2=C(−F)−C(=O)−O−(CH2)2−SO2−Rf
CH2=C(−F)−C(=O)−O−(CH2)2−SO2−(CH2)2−Rf
CH2=C(−F)−C(=O)−NH−(CH2)2−Rf
CH2=C(−Cl)−C(=O)−O−(CH2)2−S−Rf
CH2=C(−Cl)−C(=O)−O−(CH2)2−S−(CH2)2−Rf
CH2=C(−Cl)−C(=O)−O−(CH2)2−SO2−Rf
CH2=C(−Cl)−C(=O)−O−(CH2)2−SO2−(CH2)2−Rf
CH2=C(−Cl)−C(=O)−NH−(CH2)2−Rf
CH2=C(−CF3)−C(=O)−O−(CH2)2−S−Rf
CH2=C(−CF3)−C(=O)−O−(CH2)2−S−(CH2)2−Rf
CH2=C(−CF3)−C(=O)−O−(CH2)2−SO2−Rf
CH2=C(−CF3)−C(=O)−O−(CH2)2−SO2−(CH2)2−Rf
CH2=C(−CF3)−C(=O)−NH−(CH2)2−Rf
CH2=C(−CF2H)−C(=O)−O−(CH2)2−S−Rf
CH2=C(−CF2H)−C(=O)−O−(CH2)2−S−(CH2)2−Rf
CH2=C(−CF2H )−C(=O)−O−(CH2)2−SO2−Rf
CH2=C(−CF2H )−C(=O)−O−(CH2)2−SO2−(CH2)2−Rf
CH2=C(−CF2H )−C(=O)−NH−(CH2)2−Rf
CH2=C(−CN)−C(=O)−O−(CH2)2−S−Rf
CH2=C(−CN)−C(=O)−O−(CH2)2−S−(CH2)2−Rf
CH2=C(−CN )−C(=O)−O−(CH2)2−SO2−Rf
CH2=C(−CN )−C(=O)−O−(CH2)2−SO2−(CH2)2−Rf
CH2=C(−CN )−C(=O)−NH−(CH2)2−Rf
CH2=C(−CF2CF3)−C(=O)−O−(CH2)2−S−Rf
CH2=C(−CF2CF3)−C(=O)−O−(CH2)2−S−(CH2)2−Rf
CH2=C(−CF2CF3 )−C(=O)−O−(CH2)2−SO2−Rf
CH2=C(−CF2CF3 )−C(=O)−O−(CH2)2−SO2−(CH2)2−Rf
CH2=C(−CF2CF3 )−C(=O)−NH−(CH2)2−Rf
CH2=C(−F)−C(=O)−O−(CH2)3−S−Rf
CH2=C(−F)−C(=O)−O−(CH2)3−S−(CH2)2−Rf
CH2=C(−F)−C(=O)−O−(CH2)3−SO2−Rf
CH2=C(−F)−C(=O)−O−(CH2)3−SO2−(CH2)2−Rf
CH2=C(−F)−C(=O)−NH−(CH2)3−Rf
CH2=C(−Cl)−C(=O)−O−(CH2)3−S−Rf
CH2=C(−Cl)−C(=O)−O−(CH2)3−S−(CH2)2−Rf
CH2=C(−Cl)−C(=O)−O−(CH2)3−SO2−Rf
CH2=C(−Cl)−C(=O)−O−(CH2)3−SO2−(CH2)2−Rf
CH2=C(−CF3)−C(=O)−O−(CH2)3−S−Rf
CH2=C(−CF3)−C(=O)−O−(CH2)3−S−(CH2)2−Rf
CH2=C(−CF3)−C(=O)−O−(CH2)3−SO2−Rf
CH2=C(−CF3)−C(=O)−O−(CH2)3−SO2−(CH2)2−Rf
CH2=C(−CF2H)−C(=O)−O−(CH2)3−S−Rf
CH2=C(−CF2H)−C(=O)−O−(CH2)3−S−(CH2)2−Rf
CH2=C(−CF2H )−C(=O)−O−(CH2)3−SO2−Rf
CH2=C(−CF2H )−C(=O)−O−(CH2)3−SO2−(CH2)2−Rf
CH2=C(−CN)−C(=O)−O−(CH2)3−S−Rf
CH2=C(−CN)−C(=O)−O−(CH2)3−S−(CH2)2−Rf
CH2=C(−CN )−C(=O)−O−(CH2)3−SO2−Rf
CH2=C(−CN )−C(=O)−O−(CH2)3−SO2−(CH2)2−Rf
CH2=C(−CF2CF3)−C(=O)−O−(CH2)3−S−Rf
CH2=C(−CF2CF3)−C(=O)−O−(CH2)3−S−(CH2)2−Rf
CH2=C(−CF2CF3 )−C(=O)−O−(CH2)3−SO2−Rf
CH2=C(−CF2CF3 )−C(=O)−O−(CH2)2−SO2−(CH2)2−Rf
[上記式中、Ｒｆは、炭素数１〜６、好ましくは、４〜６のフルオロアルキル基である。]
【００１１】
含フッ素モノマー（ａ）におけるフルオロアルキル基（Ｒｆ基）は、好ましくは、パーフルオロアルキル基であり、特に好ましくは、炭素数４〜６のパーフルオロアルキル基であってよい。
含フッ素モノマー（ａ）は、２種類以上の混合物であってもよい。
含フッ素モノマー（ａ）の量は、含フッ素共重合体に対して、４０〜９０重量％、好ましくは４５〜８５重量％、特に好ましくは６０〜８５重量％であってよい。
【００１２】
親水性モノマー（ｂ）は、好ましくは、一般式：
CH2=CX1C(=O)−O−(RO)n−X2                        （２ａ）
および
CH2=CX1C(=O)−O−(RO)n−C(=O)CX1=CH2              （２ｂ）
［式中、
Ｘ1は、水素原子またはメチル基、
Ｘ2は、水素原子または炭素数１〜２２の不飽和または飽和の炭化水素基
Ｒは、炭素数２〜６のアルキレン基、
ｎは、１〜９０の整数
である。］
で表わされる少なくとも１つのオキシアルキレン（メタ）アクリレート、例えば、ポリオキシアルキレン(メタ)アクリレートおよび／または２−ヒドロキシエチル(メタ)アクリレートである。
オキシアルキレン基は好ましくはＣ２〜Ｃ６、より好ましくはＣ２〜Ｃ４である。ポリオキシアルキレン基の中のオキシアルキレン基の平均重合度は２〜２０、好ましくは２〜１０であってよい。
【００１３】
前記オキシアルキレン（メタ）アクリレートを例示すれば、CH2=CH-C(=O)-O-CH2CH2OH, CH2=C(CH3)-C(=O)-O-CH2CH2OH, CH2=CH-C(=O)-O-(CH2CH2O)2H, CH2=CH-C(=O)-O-(CH2CH2O)3H, CH2=CH-C(=O)-O-(CH2CH2O)11H, CH2=CH-C(=O)-O-(CH2CH2O)12H, CH2=C(CH3)-C(=O)-O-(CH2CH2O)2H, CH2=C(CH3)-C(=O)-O-(CH2CH2O)3H, CH2=C(CH3)-C(=O)-O-(CH2CH2O)11H, CH2=C(CH3)-C(=O)-O-(CH2CH2O)12H, CH2=CH-C(=O)-O-(CH2)2-OCH3, CH2=CH-C(=O)-O-(CH2)2-OCH2CH3, CH2=C(CH3)-C(=O)-O-(CH2)2-OCH3, CH2=C(CH3)-C(=O)-O-(CH2)2-OCH2CH3, CH2=CH-C(=O)-O-(CH2CH2O)C(=O)-CH=CH2, CH2=CH-C(=O)-O-(CH2CH2O)2C(=O)-CH=CH2, CH2=C(CH3)-C(=O)-O-(CH2CH2O)C(=O)-CH=CH2, CH2=C(CH3)-C(=O)-O-(CH2CH2O)2C(=O)-CH=CH2等が挙げられる。
【００１４】
前記オキシアルキレン（メタ）アクリレートは、好ましくは、ω−ヒドロキシ−ポリオキシアルキレン（メタ）アクリレート（ｂ１）および／または２−ヒドロキシエチル(メタ)アクリレート（ｂ２）であってよい。
【００１５】
モノマー（ｃ）は、アニオン供与基および炭素―炭素二重結合を有する化合物である。アニオン供与基はカルボキシル基またはスルホン酸基であってよい。モノマー（ｃ）は、好ましくは、（メタ）アクリル酸、クロトン酸、マレイン酸、フマル酸、イタコン酸、シトラコン酸、ビニルスルホン酸、（メタ）アリルスルホン酸、スチレンスルホン酸、ビニルベンゼンスルホン酸、アクリルアミドターシャリーブチルスルホン酸、またはそれらの塩、からなる群から選択されたものであってよい。特に好ましいモノマー（ｃ）は、（メタ）アクリル酸である。
【００１６】
含フッ素共重合体中のモノマー（ａ）の量は、好ましくは、４０〜９０重量％であり、モノマー（ｂ）の量は、２〜５０重量％であり、モノマー（ｃ）の量は０．１〜３０重量％である。より好ましくは、含フッ素共重合体中のモノマー（ａ）の量は、６０〜８５重量％であり、モノマー（ｂ）の量は、５〜３５重量％であり、モノマー（ｃ）の量は１〜１５重量％であってよい。
【００１７】
また、親水性モノマー（ｂ）が、好ましくは、ω−ヒドロキシ−ポリオキシエチレン（メタ）アクリレート（ｂ１）と２−ヒドロキシエチル（メタ）アクリレート（ｂ２）とからなる場合であり、前記（ｂ）の重量％範囲は、（ｂ１）と（ｂ２）との合計量の範囲となる。即ち、モノマー（ａ）、（ｂ１）、（ｂ２）、（ｃ）間の重量比は、好ましくは、（ａ）：（ｂ１）：（ｂ２）：（ｃ）が６０〜８５：１〜１５：５〜２０：１〜１５であってよい。
【００１８】
本発明においては、含フッ素共重合体の組成と共に、含フッ素共重合体の分子量が耐水耐油特性に大きな影響を及ぼす。本発明の含フッ素共重合体の質量平均分子量は１００，０００以上であり、好ましくは、１００，０００〜３，０００，０００であり、さらに好ましくは、１２０，０００〜２，０００，０００である。分子量がこの範囲内の場合、満足すべき耐水耐油特性および粘度特性等が得られる。
【００１９】
本発明に係る含フッ素共重合体の好ましい実施態様を以下に示す。
好ましい実施態様の１つ目は、含フッ素共重合体の構成として、含フッ素共重合体を構成するモノマー（ａ）が、一般式（１）においてＲｆが４〜６個の炭素原子を含むパーフルオロアルキル基を表す少なくとも１種の含フッ素モノマーであり、
親水性モノマー（ｂ）が、少なくとも１つのω−ヒドロキシ−ポリオキシアルキレン（メタ）アクリレート（ｂ１）および／または２−ヒドロキシエチル(メタ)アクリレート（ｂ２）であり、
アニオン供与基含有モノマー（ｃ）が（メタ）アクリル酸、クロトン酸、マレイン酸、フマル酸、イタコン酸、シトラコン酸からなる群から選択されたものが挙げられる。
【００２０】
具体的には、含フッ素モノマー（ａ）が、F(CF2)4CH2CH2OCOCH=CH2またはF(CF2)6CH2CH2OCOCH=CH2またはこれらの混合物であり、
親水性モノマー（ｂ）が、ω−ヒドロキシ−ポリオキシアルキレン（メタ）アクリレート（ｂ１）および／または２−ヒドロキシエチル(メタ)アクリレート（ｂ２）であり、
アニオン供与基含有モノマー（ｃ）が（メタ）アクリル酸であるものが挙げられる。
この実施態様においてさらに好ましくは、
モノマー（ａ）が、F(CF2)4CH2CH2OCOCH=CH2 またはF(CF2)6CH2CH2OCOCH=CH2またはこれらの混合物であり、
親水性モノマー（ｂ）が、ω−ヒドロキシ−ポリオキシエチレン（メタ）アクリレート（ポリオキシエチレンの平均重合度≒２〜１０）（ｂ１）および／または２−ヒドロキシエチル(メタ)アクリレート（ｂ２）であり、
モノマー（ｃ）が（メタ）アクリル酸であって、これらの重量比（ａ）：（ｂ）：（ｃ）が６０〜８５：５〜３５：１〜１５であり、得られる含フッ素重合体の質量平均分子量が１２０，０００〜２，０００，０００であるものが挙げられる。
【００２１】
本発明は、本発明に係る紙用耐水耐油剤を紙の表面に適用する工程を含む、紙を耐水耐油処理する方法に関する。この処理方法を、以後、「外添法」と称する。この方法においては、本発明の含フッ素共重合体からなる紙用耐水耐油剤を、紙の重量に対するフッ素原子の割合が０．００５〜０．６重量％になるような量で適用することが好ましい。
【００２２】
本発明はまた、本発明に係る紙用耐水耐油剤を、紙の内部を含む紙全体に適用する工程を含む、紙を耐水耐油処理する方法に関する。この処理方法を、以後、「内添法」と称する。この方法においては、本発明の含フッ素共重合体からなる紙用耐水耐油剤を、パルプの沙紙段階で適用する。具体的には、該紙用耐水耐油剤を、パルプ重量に対するフッ素原子の割合が０．０１〜１．０重量％になるような量で使用することが好ましい。
【００２３】
本発明はまた、本発明に係る紙用耐水耐油剤で処理された耐水耐油性加工紙に関するものである。
本発明はまた、上記外添法および内添法で得られる耐水耐油性加工紙に関するものである。
【００２４】
本発明の含フッ素共重合体の製造は、モノマー（ａ）、（ｂ）（または、（ｂ１）および／または（ｂ２））、および（ｃ）を、液体媒体中で重合することによって行うことができる。液体媒体は、水溶性または水に分散する溶媒であることが好ましい。液体媒体は、水溶性または水に分散する有機溶媒を含む混合物であってもよい。モノマーおよび液体媒体は、モノマーが液体媒体に溶解した溶液の形態であることが好ましい。重合は、溶液重合でも乳化重合でもよいが、重合反応の安定性の点から溶液重合が好ましい。
【００２５】
本発明において、共重合を行った後に、無機または有機塩基の水溶液を添加してモノマー（ｃ）からの構成単位（アニオン供与基）を中和するか；または、予め塩基で中和したモノマー（ｃ）を用いて共重合を行ってよい。モノマー（ｃ）を予め塩基で中和した後、モノマーを重合する場合には、塩基水溶液による中和を要しない。
無機または有機塩基としては、例えば、水酸化ナトリウム、水酸化カリウム、アンモニア、トリエチルアミン、トリ−ｎ−プロピルアミン、トリイソプロピルアミン、トリ−ｎ−ブチルアミン、トリ−ｓｅｃ−ブチルアミン、エタノールアミン、ジエタノールアミン、トリエタノールアミン、２−アミノー２−メチル−１−プロパノール、２−アミノ−メチル−１，３−プロパンジオール、２−アミノ−２−ヒドロキシメチル−１，３−プロパンジオール、ビス（ヒドロキシメチル）メチルアミノメタン、トリス（ヒドロキシメチル）アミノメタン、リジン、アルギニン等の有機塩基類を挙げることができる。これらの内、水酸化ナトリウム、水酸化カリウム、アンモニア、トリエチルアミン、ジエタノールアミンおよびトリエタノールアミン等が、得られる含フッ素共重合体の水性媒体への分散性向上の点で好ましい。
共重合後の重合体混合物は、必要に応じて、液体媒体（例えば、水、あるいは無機または有機塩基の水溶液）を加えて、希釈してよい。
【００２６】
共重合を行うために使用される液体媒体である水溶性または水に分散する有機溶媒の非限定的な例として、ケトン類（例えば、アセトンまたはメチルエチルケトン）、アルコール類（例えば、メタノール、エタノール、イソプロパノール）、エーテル類（例えば、エチレングリコールやプロピレングリコールのメチルまたはエチルエーテル、およびその酢酸エステル、テトラヒドロフラン、およびジオキサン）、アセトニトリル、ジメチルホルムアミド、Ｎ−メチル−２−ピロリドン、ブチロラクトン及びジメチルスルホキシドを挙げることができる。メチルエチルケトン（ＭＥＫ）、Ｎ−メチル−２−ピロリドン（ＮＭＰ）、またはＮ−メチル−２−ピロリドンとアセトンの混合物、イソプロパノール、またはメタノールを溶媒として使用することが好ましい。溶液中の全モノマーの濃度は、２０〜７０重量％、好ましくは４０〜６０重量％の範囲をとることができる。
【００２７】
共重合は、少なくとも一種類の開始剤を、全モノマー重量に対して０．１〜３．０％の割合で使用することで行ってよい。開始剤として、過酸化ベンゾイル、過酸化ラウロイル、過酸化スクシニル、過ピバル酸ｔｅｒｔ−ブチルなどの過酸化物、または、例えば２，２−アゾビスイソブチロニトリル、４，４−アゾビス（４−シアノペンタン酸）、アゾジカーボンアミドなどのアゾ化合物を使用することができる。
共重合体の分子量を調節する場合には、連鎖移動剤を用いてよい。連鎖移動剤としては、アルキルメルカプタン（ドデシルメルカプタン、ラウリルメルカプタン、ステアリルメルカプタン等）、アミノエタンチオール、メルカプトエタノール、チオグリコール酸、２−メルカプトプロピオン酸等が好ましく挙げられる。連鎖移動剤の使用量は、共重合反応における全モノマー重量１００部に対して、０．０５〜１重量部の範囲で用いてよい。
共重合は、４０℃から反応混合物の沸点までの温度範囲で行うことができる。
【００２８】
希釈段階は、含フッ素共重合体の有機溶液に、液体媒体、例えば、水、強いまたは中強度の無機あるいは有機塩基水溶液を加えることによって行うことができる。このような塩基として、上述と同様の塩基類を挙げることができる。それらの中でも、水酸化ナトリウム、アンモニアを使用することが好ましい。使用する水溶液の量とその塩基の濃度は、一つはモノマー（ｃ）のカルボキシル基またはスルホン酸基を中和するため、さらにもう一つは最終含フッ素共重合体溶液の固形分含量を５〜３５重量％、好ましくは１５〜２５重量％とするために、十分な量であることが好ましい。
カルボキシル基またはスルホン酸基を中和するためには、塩基の量を、モノマー（ｃ）に対して０．１〜５当量、好ましくは０．５〜３当量とすると好都合である。
【００２９】
本発明に係る含フッ素共重合体を有効成分とする耐水耐油剤を適用する紙は、従来既知の抄造方法によって製造できる。抄造前のパルプスラリーに処理剤を添加する内添法、または抄造後の紙に処理剤を適用する外添法を用いることができる。
本発明の紙用耐水耐油剤を紙の表面に適用する場合（外添法）には、耐水耐油剤を、紙の重量に対するフッ素原子の割合が、０．００５〜０．６重量％、特に０．０１〜０．４重量％になるような量で使用することが好ましい。一方、耐水耐油剤が紙の内部を含む紙全体に適用される場合（内添法）には、紙用耐水耐油剤を、パルプ重量に対するフッ素原子の割合が０．０１〜１．０重量％、特に０．０２〜０．６重量％になるような量で使用することが好ましい。
このように処理された紙基材は、室温または高温での簡単な乾燥後に、任意に、基材の性質に依存して、高々３００℃まで、例えば、２００℃までの温度範囲をとり得る熱処理を伴うことで、優れた疎油性および疎水性を示す。
【００３０】
本発明において処理される紙基材は、石膏ボード原紙、コート原紙、中質紙、一般ライナー及び中芯、中性純白ロール紙、中性ライナー、防錆ライナー及び金属合紙、クラフト紙などである。さらに紙基材としては、中性印刷筆記用紙、中性コート原紙、中性ＰＰＣ用紙、中性感熱用紙、中性感圧原紙、中性インクジェット用紙及び中性情報用紙も挙げられる。また、モールドを使用して成型するモールド紙、特にモールド容器も挙げられる。パルプモールド容器は、例えば、特開平９−１８３４２９号公報に記載された方法によって製造することができる。
【００３１】
紙を形成するパルプ原料としては、クラフトパルプあるいはサルファイトパルプ等の晒あるいは未晒化学パルプ、砕木パルプ、機械パルプあるいはサーモメカニカルパルプ等の晒あるいは未晒高収率パルプ、新聞古紙、雑誌古紙、段ボール古紙あるいは脱墨古紙等の古紙パルプのいずれも使用することができる。また、上記パルプ原料と石綿、ポリアミド、ポリイミド、ポリエステル、ポリオレフィン、ポリビニルアルコール等の合成繊維との混合物も使用することができる。
外添法または内添法を適用する際には、耐水耐油剤の他、必要に応じサイズ剤を加えることで、紙の耐水性をさらに向上させることができる。サイズ剤の例は、カチオン性サイズ剤、アニオン性サイズ剤、ロジン系サイズ剤（例えば、酸性ロジン系サイズ剤、中性ロジン系サイズ剤）である。スチレン−アクリル酸系共重合体、アルケニルコハク酸無水物、アルキルケテンダイマーが好ましい。サイズ剤の量は、パルプに対して０．００１〜５重量％であってよい。
またその他必要に応じて、紙用処理剤に製紙用薬品として通常使用される澱粉、各種変性澱粉、カルボキシメチルセルロース、ポリアミドポリアミン−エピクロルヒドリン（ＰＡＥ）、ポリジアリルジメチルアンモニウムクロライド（ｐｏｌｙ−ＤＡＤＭＡＣ）、ポリアクリルアミド（ＰＡＭ）等の紙力増強剤、歩留り向上剤、染料、蛍光染料、填料、顔料、スライムコントロール剤、防滑剤、消泡剤等を使用してもよい。  外添法としてはサイズプレス、コーティング（ゲートロールコーター、ビルブレードコーター、バーコーターなど）等で、紙に処理することができる。
【００３２】
以下に、実施例を示し、本発明を具体的に説明する。実施例は、本発明を説明するためのものであり、本発明を限定するものではない。「部」および「％」は、特記しなければ、「重量部」および「重量％」である。
以下において使用した試験方法は次のとおりである。
「粘度」
溶液の粘度は、液温を２５℃に調節し、回転式粘度計で測定した。
【００３３】
「安定性試験」
含フッ素共重合体の水分散安定性（水性分散体）の安定性を確認した。まず固形分濃度が２０重量％となるように調整した水分散液を１１０ｍｌの透明ガラス製サンプル瓶に入れて７日間、室温にて静置し沈降や凝集の有無を目視にて確認した。沈降、凝集の無いものを○、わずかに沈降、凝集のあるものを△、沈降、凝集の多いものを×として評価した。
【００３４】
「耐水性試験： コッブ（Ｃｏｂｂ）試験［ ＪＩＳ Ｐ ８１４０］」
１センチメートルの水の高さを支える１平方メートルの紙により１分間に吸収される水の重量（ｇ）を測定することからなる。
【００３５】
「耐油性試験（Ｋｉｔ Ｔｅｓｔ）」
耐油性は、ＴＡＰＰＩ Ｔ−５５９ｃｍ−０２法に従って測定した。表１に示す試験油１滴を紙の上におき、１５秒後に油の浸透状態を観察する。浸透を示さない試験油が与える耐油度の最高点を耐油性とする。
【００３６】
【表１】
0005413508.tif 000002
【００３７】
「ＡＧＲ（Aggressive-grease Resistance）テスト」
このテストは、ペットフード包装用の耐グリース紙の適性を検証するために特に有用である。要約すれば、このテストは、ペットフードとテストされる紙試料との標準条件における接触を意味する。テスト用のペットフードとしてサイエンスダイエット（Hill’s社製）（登録商標）を使用した。テストに際してこのペットフードを予めミキサーで製粉しておく。１０×１０ｃｍ寸法を有する耐グリース紙片を、テスト用に切り出し、テストされる試料のそれに正確に等しい表面を有する、１００の小四角の格子を印刷されているコート紙シート上に置く。格子上に位置あわせする前に、試料に僅かにクリーズを入れる。まず向かい合う２辺の各々の中心を結ぶ線に沿って折り曲げ、次いでクリーズを、重量２４５０＋１１０ｇ、直径８ｃｍおよび幅７ｃｍを有し、厚さ０．６ｃｍを有する調節された硬度のゴム層で覆われた適切なロールで補強する。折り目付け中のロールの速度は５０〜６０ｃｍ/秒である。両方の向かい合う２辺の各々の中心を結ぶ線に沿って折り目を付けられ、第二のクリーズを反対側に紙のクリーズ付けをすることで成す。折り目を有する試料を、格子表面を完全に覆うように格子上に置く。７．２ｃｍに等しい内径と２．５ｃｍに等しい高さを有する金属環を、試料の真ん中に置く。次いで、製粉されたペットフード３６ｇを採取し、テストされる紙片の上の環の内部に均一に置く。次いで、筒形状の１．５ｋｇに等しいおもりを、紙片上に置かれた製粉されたペットフードの上に置く。全てのものを、６０℃、相対湿度５０％の恒温槽中に２４時間入れる。この時間が経過し、おもりとペットフードを除去し、試料の表面に発生した脂肪の浸透を検査する。テスト結果は、脂肪の浸透を下敷きの格子表面のパーセンテージにより表現する。有意義な結果を得るために、同じ処理に供された少なくとも４試料についてテストを行い、最終結果を４テストの平均とする。
【００３８】
合成例１
撹拌装置、温度計、還流冷却器、滴下漏斗、窒素流入口および加熱装置を備えた容積５００ｍｌの反応器を用意し、溶媒のメチルエチルケトン（ＭＥＫ）を１００部添加した。続いて、撹拌下、F(CF2)6CH2CH2OCOCH=CH2（「Ｃ６ＦＡ」と称す）７７部、ヒドロキシエチルメタアクリレート（ＨＥＭＡ）１３部、ω−ヒドロキシ−ポリオキシエチレンアクリレート（日油社製ブレンマーＲＡＥ−２００：ポリオキシエチレン基の平均重合度≒４．５）５部、およびメタアクリル酸（ＭＡＡ）５部からなるモノマー（モノマー計１００部）、および開始剤の４，４’−アゾビス（４−シアノペンタン酸）０．５部をこの順に添加し、この混合物を７０℃の窒素雰囲気下で１２時間混合撹拌して共重合を行った。得られた共重合体含有溶液（Ｓ１）の固形分濃度は５０重量％であった。得られた含フッ素共重合体の分子量をゲルパーミエーションクロマトグラフィーで分析したところ、ポリメチルメタクリレート換算の質量平均分子量は５００，０００であった。
【００３９】
合成例２
連鎖移動剤のラウリルメルカプタン（Ｌ−ＳＨ）を０．１部追加し、開始剤を過ピバリル酸−ｔ−ブチル０．５部とする以外は、合成例１と同様に共重合を行なって、共重合体含有溶液（Ｓ２）を得た。この溶液の固形分濃度は５０重量％であった。ポリメチルメタクリレート換算の質量平均分子量は１５０，０００であった。
【００４０】
合成例３
F(CF2)6CH2CH2OCOCH=CH2（Ｃ６ＦＡ）を７４部、ヒドロキシエチルメタアクリレート（ＨＥＭＡ）を１６部、開始剤を過ピバリル酸−ｔ−ブチル０．５部とする以外は、合成例１と同様に共重合を行った。得られた共重合体含有溶液（Ｓ３）の固形分濃度は５０重量％であった。ポリメチルメタクリレート換算の質量平均分子量は５００，０００であった。
【００４１】
合成例４
メタアクリル酸（ＭＡＡ）に代えて、イタコン酸（ＩＡ）を５部用いる他は、合成例１と同様に共重合を行った。得られた共重合体含有溶液（Ｓ４）の固形分濃度は５０％であった。ポリメチルメタクリレート換算の質量平均分子量は１８０，０００であった。
【００４２】
比較合成例１
連鎖移動剤のラウリルメルカプタン（Ｌ−ＳＨ）を０．３部追加する以外は、合成例１と同様に共重合を行なった。得られた共重合体含有溶液（Ｒ１）の固形分濃度は５０重量％であった。ポリメチルメタクリレート換算の質量平均分子量は５０，０００であった。
【００４３】
比較合成例２
連鎖移動剤のラウリルメルカプタン（Ｌ−ＳＨ）を１．０部追加する以外は、合成例１と同様に共重合を行なった。得られた共重合体含有溶液（Ｒ２）の固形分濃度は５０％であった。ポリメチルメタクリレート換算の質量平均分子量は１０，０００であった。
【００４４】
比較合成例３
メタアクリル酸（ＭＡＡ）に代えて、イタコン酸（ＩＡ）を５部用いる他は、合成例２と同様に共重合を行った。得られた共重合体含有溶液（Ｒ３）の固形分濃度は５０％であった。ポリメチルメタクリレート換算の質量平均分子量は４５，０００であった。
合成例１〜４および比較合成例１〜３で得られた溶液の粘度の測定結果を表２に示す。
【００４５】
【表２】
0005413508.tif 000003
【００４６】
調製例１
合成例１で得られた含フッ素共重合体溶液（Ｓ１）の５０ｇに塩基として２３％アンモニア水１．２ｇとイオン交換水９０ｇを添加し、乳化分散させた後、エバポレーターを用いて加熱、減圧下でＭＥＫを留去し、淡黄色透明な含フッ素共重合水分散液（揮発性有機溶媒の含有量は１重量％以下）を得た。この水分散液にさらにイオン交換水を加えて固形分濃度２０重量％である水分散液（ＳＤ１）を得た。
得られたＳＤ１の分散安定性を前記の方法で評価した結果を表３に示す。
【００４７】
調製例２〜３
合成例２および３で得られた含フッ素共重合体溶液（Ｓ２およびＳ３）について、塩基として１０％水酸化ナトリウム水溶液６．０ｇ、水８５ｇを用い調製例１と同様にして固形分濃度２０重量％である水分散液（ＳＤ２およびＳＤ３）をそれぞれ得た。
得られたＳＤ２およびＳＤ３の分散安定性を測定した結果を表３に示す。
【００４８】
調製例４
合成例４で得られた含フッ素共重合体溶液（Ｓ４）について、塩基としてジエタノールアミン１．３ｇとした以外は調製例１と同様にして固形分濃度２０重量％である水分散液（ＳＤ４）をそれぞれ得た。
得られたＳＤ４の分散安定性を測定した結果を表３に示す。
【００４９】
比較調製例１〜２
比較合成例１〜２で得られた含フッ素共重合体溶液（Ｒ１〜Ｒ２）について、調製例１と同様にして固形分濃度２０重量％である水分散液（ＲＤ１〜ＲＤ２）をそれぞれ得た。
得られたＲＤ１〜ＲＤ２の分散安定性を測定した結果を表３に示す。
【００５０】
比較調製例３
比較合成例３で得られた含フッ素共重合体溶液（Ｒ３）について、塩基としてジエタノールアミン１．３ｇとした以外は調製例１と同様にして固形分濃度２０重量％である水分散液（ＲＤ３）を得た。
得られたＲＤ３の分散安定性を測定した結果を表３に示す。
【００５１】
実施例１（外添法での評価）
＜試験紙の作製＞
米国のウエストミシガン大学内にある試験抄紙機を用いて作製した。製造方法を以下に示す。
パルプの種類は、LBKB（＝広葉樹さらしクラフトパルプ）とNBKP（針葉樹さらしクラフトパルプ）を使用し、比率は６／４（L／N）であり、かつ、パルプのろ水度が４００ｍｌ（Ｃａｎａｄｉａｎ  Ｓｔａｎｄａｒｄ  Ｆｒｅｅｎｅｓｓ）のパルプを使用した。パルプ濃度が約２％のスラリーの中に、カチオン化スターチＳｔａｙｌｏｃ４００（Ｔａｔｅ  ａｎｄ  Ｌｙｌｅ社製）を乾燥パルプに対して２重量％添加し、さらにサイズ剤Ｈｅｒｃｏｎ７０（Ｈｅｒｃｕｌｅｓ社製）を乾燥パルプに対して０．０３７５重量％添加したパルプスラリーを使用して長網抄紙機により紙を作製した。得られた紙の坪量は６０ｇ／ｍ２、厚みは０．０１ｍｍであった。またこの紙の耐水性（Ｃｏｂｂ値）は８０ｇ／ｍ２、耐水性（Ｋｉｔ値）は０であった。
調製例１で得られた含フッ素共重合体水分散液（ＳＤ１）を耐水耐油剤として用い、以下の処方により、含浸加工により耐水耐油紙（加工紙）を製造した。
調製例１で得られた含フッ素共重合体の水分散液（ＳＤ１）を、固形分濃度が０．２重量％となるように希釈して、耐水耐油剤組成物を調製した。
この耐水耐油剤組成物に、上で調整した紙を５秒間含浸し、ドラムドライヤーを用いて、１１５℃、７０秒間の乾燥を行ったものを試験用の原紙とした。
得られた原紙を試験紙として用い、上記キット試験（Ｋｉｔ  Ｔｅｓｔ）およびコッブ試験（Ｃｏｂｂ  Ｔｅｓｔ）を行った。評価結果を表３に示す。
【００５２】
実施例２〜４（外添法での評価）
調製例２〜４で得られた含フッ素共重合体の水分散液（ＳＤ２〜４）を耐水耐油剤として用い、実施例１と同様にして、それぞれ、固形分濃度が０．２重量％となるように希釈して、耐水耐油剤組成物を調製し、それぞれの組成物を用いて実施例１と同様にキット試験およびコッブ試験を行った。評価結果を表３に示す。
【００５３】
比較例１〜３（外添法での評価）
比較調製例１〜３で得られた含フッ素共重合体の水分散液（ＲＤ１〜３）を耐水耐油剤として用い、実施例１と同様にして、それぞれ、固形分濃度が０．２重量％となるように希釈して、耐水耐油剤組成物を調製し、それぞれの組成物を用いて実施例１と同様にキット試験およびコッブ試験を行った。評価結果を表３に示す。
【００５４】
【表３】
0005413508.tif 000004
【００５５】
実施例５（内添法での評価）
ろ水度が４５０ｃｃ（カナディアンフリーネス）に、叩解した４０部の広葉樹漂白クラフトパルプと６０部の針葉樹漂白クラフトパルプとの混合物の０．５重量％の水分散液８７５ｇをかき混ぜながら添加し、次いでカチオン化スターチ（ＳＡＮＧＵＡＮ ＷＯＮＧＳＥ ＩＮＤ．ＣＯ．，ＬＴＤ製ＳＢ ＧＵＭ−ＰＯＳＩＴ３００）の１％固形分水溶液を３．０６ｇ添加して１分間攪拌し続け、次いでポリアミドアミン-エピクロルヒドリン（日本ＰＭＣ(株)製ＷＳ-４０２０、湿潤紙力増強剤）の１％固形分水溶液を１．３１ｇ添加して１分間撹拌し続け、次いで調製例１の含フッ素共重合体の水分散液（ＳＤ１）を水で固形分１％に希釈したもの１．３１ｇを添加して撹拌を１分間続けた。
このパルプスラリーをＪＩＳ Ｐ８２２２記載の手すき機（手すき機は紙の形が２５ｃｍ×２５ｃｍになるように改造した。）を用いて抄紙した。
抄いた紙を濾紙の間に挟んで３．５ｋｇ／ｃｍ２の圧力でプレスし、充分水を吸い取ってから、ドラム式ドライヤーで乾燥（１１５℃×７０秒）して耐水耐油紙を得た。
得られた手抄紙の坪量は７０ｇ／ｍ２であった。またこの手抄紙の耐水性（Ｃｏｂｂ値）は１００ｇ／ｍ２以上、耐油性（Ｋｉｔ値）は０、耐油性（ＡＧＲ値）は１００であった。
【００５６】
実施例６〜７（内添法での評価）
実施例５における含フッ素共重合体水分散液のＳＤ１に代えて、調製例２〜３で得られた含フッ素共重合体水分散液ＳＤ２〜ＳＤ３をそれぞれ用いる他は、実施例５と同様に実験を行った。得られた耐水耐油紙の耐水性および耐油性を評価した結果を表４に示す。
【００５７】
比較例４〜６（内添法での評価）
実施例５における含フッ素共重合体水分散液のＳＤ１に代えて、比較調製例１〜３で得られた含フッ素共重合体水分散液ＲＤ１〜ＲＤ３をそれぞれ用いる他は、実施例５と同様に実験を行った。得られた耐水耐油紙の耐水性および耐油性の評価結果を表４に示す。
【００５８】
【表４】
0005413508.tif 000005
表４より、実施例５〜７は耐油性、耐水性および安定性とも優れているのに対し、比較例４、５は耐水性が、比較例５、６は安定性が、それぞれ劣っていることがわかる。
【産業上の利用可能性】
【００５９】
本発明は、紙に優れた耐水耐油性を付与する含フッ素共重合体からなる紙用耐水耐油剤を提供すると共に、該耐水耐油剤を用いる紙の処理方法、および、該耐水耐油剤を用いる耐水耐油性加工紙を提供する。